ТИТАНО-МЕДНО-ЖЕЛЕЗНЫЙ СПЛАВ И СООТВЕТСТВУЮЩИЙ СПОСОБ ТИКСОФОРМИНГА

1. Титановый сплав, содержащий:
от приблизительно 5 до приблизительно 33 процентов по массе меди;
от приблизительно 1 до приблизительно 8 процентов по массе железа; и
титан.
2. Титановый сплав по п. 1, в котором указанная медь присутствует в количестве от приблизительно 13 до приблизительно 33 процентов по массе.
3. Титановый сплав по п. 1 или 2, в котором указанная медь присутствует в количестве от приблизительно 15 до приблизительно 30 процентов по массе.
4. Титановый сплав по любому из пп. 1-3, в котором указанная медь присутствует в количестве от приблизительно 17 до приблизительно 25 процентов по массе.
5. Титановый сплав по любому из пп. 1-4, в котором указанная медь присутствует в количестве от приблизительно 18 до приблизительно 22 процентов по массе.
6. Титановый сплав по любому из пп. 1-5, в котором указанное железо присутствует в количестве от приблизительно 2 до приблизительно 7 процентов по массе.
7. Титановый сплав по любому из пп. 1-6, в котором указанное железо присутствует в количестве от приблизительно 3 до приблизительно 5 процентов по массе.
8. Титановый сплав по любому из пп. 1-7, в котором указанное железо присутствует в количестве приблизительно 4 по массе.
9. Титановый сплав по любому из пп. 1-8, в котором:
указанная медь присутствует в количестве от приблизительно 13 до приблизительно 33 процентов по массе, и
указанное железо присутствует от приблизительно 3 до приблизительно 5 процентов по массе.
10. Титановый сплав по любому из пп. 1-9, в котором кислород присутствует в качестве примеси в концентрации не более приблизительно 0,25 процентов по массе.
11. Титановый сплав по любому из пп. 1-10, в котором азот присутствует в качестве примеси в концентрации не более приблизительно 0,03 процентов по массе.
12. Титановый сплав по п. 1, состоящий из указанной меди, указанного железа и указанного титана.
13. Способ получения металлического изделия, включающий:
нагрев массы титанового сплава до температуры тиксоформинга, при этом указанная температура тиксоформинга находится между температурой солидуса указанного титанового сплава и температурой ликвидуса указанного титанового сплава, и указанный титановый сплав содержит;
от приблизительно 5 до приблизительно 33 процентов по массе меди;
от приблизительно 1 до приблизительно 8 процентов по массе железа;
и титан; и
формирование указанной массы в указанное металлическое изделие во время нахождения указанной массы при указанной температуре тиксоформинга.
14. Способ по п. 13, дополнительно включающий выдерживание указанной массы при указанной температуре тиксоформинга по меньшей мере в течение 60 секунд до формирования указанной массы в указанное металлическое изделие.
15. Способ по п. 13 или 14, дополнительно включающий выдерживание указанной массы при указанной температуре тиксоформинга по меньшей мере в течение 600 секунд до формирования указанной массы в указанное металлическое изделие.
16. Способ по любому из пп. 13-15, дополнительно включающий выбор указанного титанового сплава таким образом, что разница между температурой солидуса и температурой ликвидуса составляет по меньшей мере 200°С.
17. Способ по любому из пп. 13-16, дополнительно включающий выбор указанного титанового сплава таким образом, что разница между температурой солидуса и температурой ликвидуса составляет по меньшей мере 250°С.
18. Способ по любому из пп. 13-17, дополнительно включающий выбор указанного титанового сплава так, что жидкая фракция присутствует между приблизительно 30 процентами и приблизительно 50 процентами при температуре менее чем 1100°С.
19. Способ по любому из пп. 13-18, в котором:
указанная медь присутствует в указанном титановом сплаве в количестве от приблизительно 13 до приблизительно 33 процентов по массе, и
указанное железо присутствует в указанном титановом сплаве в количестве от приблизительно 3 до приблизительно 5 процентов по массе.
20. Способ по п. 13, в котором указанный титановый сплав состоит из указанной меди, указанного железа и указанного титана.